(57)【要約】  電気鋳造により部品を形成するための、作業性が良く、耐久性に富んだ転写金型、及びそれによる部品を提供する。金属基板１０上に所望の部品パターンの反転パターンを形成し、この反転パターンをマスクにして、金属基板１０をエッチングし、所望の部品パターンを形成するステップと、反転パターンを熱処理するか、又は、反転パターンを取り去り、その取り去った場所に絶縁層３０、５０を形成するステップと、を含む。
2013072954.tif 000002
【特許請求の範囲】
【請求項１】
電気鋳造による部品製造に使用する転写金型の製造方法であって、
金属基板上に所望の部品パターンの反転パターンを形成し、前記反転パターンをマスクにして前記金属基板をエッチングし、所望の側壁角度を有する部品パターンを形成するステップと、
前記反転パターンを熱処理するか、又は、前記反転パターンを取り去り、その取り去った場所に絶縁層を形成するステップと、を含むことを特徴とする転写金型の製造方法。
【請求項２】
請求項１に記載の転写金型の製造方法において、前記反転パターンを取り去り、その取り去った場所と形成された前記部品パターンの側壁とに絶縁層を形成するステップ、を含むことを特徴とする転写金型の製造方法。
【請求項３】
請求項１又は請求項２に記載の転写金型の製造方法において、前記絶縁層の形成後に電気鋳造により作製される部品の剥離を容易にするための剥離層を被着形成するか、又は、熱処理により生成するステップ、を含むことを特徴とする転写金型の製造方法。
【請求項４】
請求項１乃至請求項３のいずれかに記載の転写金型の製造方法により作製されたことを特徴とする転写金型。
【請求項５】
電気鋳造による部品製造における転写金型の製造方法であって、
切削手段を制御し、所望の側壁角度を有する部品パターンを金属基板に直接形成するステップと、
形成された前記部品パターンを除く場所、又は、前記形成された前記部品パターンを除く場所と前記部品パターンの側壁とを、絶縁層で被覆するステップ、を含むことを特徴とする転写金型の製造方法。
【請求項６】
請求項５に記載の転写金型の製造方法において、
前記絶縁層を被覆するステップに続いて、電気鋳造により作製される部品の剥離を容易にするための剥離層を被着形成するか、又は、熱処理により生成するステップと、を含むことを特徴とする転写金型の製造方法。
【請求項７】
請求項５に記載の転写金型の製造方法において、
前記部品パターンを金属基板に直接形成するステップに続いて、電気鋳造により作製される部品の剥離を容易にするための剥離層を熱処理により生成するステップと、形成された前記部品パターンを除く場所に絶縁層を形成するステップと、を含むことを特徴とする転写金型の製造方法。
【請求項８】
請求項５乃至７のいずれかに記載の転写金型の製造方法により作製されたことを特徴とする転写金型。
【請求項９】
請求項４又は請求項８に記載の転写金型により作製されたことを特徴とする部品。
【発明の詳細な説明】
【技術分野】
【０００１】
本発明は、転写金型の製造方法、それによって作製された転写金型、及びその転写金型によって作製された部品に係り、より詳しくは、電気鋳造により部品を形成するための、作業性が良く、耐久性に富んだ転写金型の製造方法、それによる転写金型、及びそれによる部品に関する。
【背景技術】
【０００２】
電気鋳造法は、面積の制限を受けることが少なく、厚膜導体を形成できることから、腕時計の表示文字や針などの表示部品、小型のギア、バネ、パイプ、ダイヤグラム（圧力センサ）などの機械部品、半導体装置の配線、コイルなどの電子部品に、幅広く用いられている。【０００３】
特許文献１には、入れ子を製造する際、先ず予め微細パターンが形成された切削マスタを形成し、続いて熱プレスにより切削マスタから転写マスタを形成し、続いて電気鋳造法を用いて転写マスタから入れ子を形成する、旨の記載がある。【０００４】
特許文献２には、シリコンウェハ表面に開口部を有するマスクパターンを形成する工程と、異方性エッチングをする工程と、共通電極膜を形成する工程と、共通電極膜から成長する電鋳膜を形成する工程と、シリコンウェハをエッチングする工程と、電鋳膜を転写マスクとして凸部を有する樹脂製の時計文字板を形成する工程により時計文字板を形成する、旨の記載がある。【０００５】
図８は、従来の転写金型で形成された部品構造図である。図８ａにおいて、部品８０を形成するため、金属基板７０上に、フォトワークによりフォトレジスト３０に部品形状をパターン形成する。このレジストパターンが形成された金属基板７０を転写金型として、電気鋳造（以下電鋳と呼ぶ）により所定の金属（Ａｇ、Ｃｕ、Ｎｉ等）が電着され、部品８０が形成される。【０００６】
図８ｂにおいて、電鋳により転写形成された部品８０は、接着剤８５を介して部品基板９０に移植される。このようにして、用途に応じた任意の形状の部品が、電鋳により形成され部品基板９０に移植されて用いられていた。【０００７】
この場合、フォトレジスト３０の側壁の角度βは、部品８０の剥離を容易にして移植するため、４５°未満の緩やかな角度に設定されている。ところで、半導体基板上に形成される配線、コイルなどの電子部品を作成する場合、フォトレジスト３０の側壁に沿って、電鋳により埋め込まれる状態で形成されるため、配線パターンや誘導性コイルなどが長尺であった場合、互いの側壁の接触面積が増大し、移植する際の剥離における剥離抵抗が増大することになる。このようにパターン化されたフォトレジストを用いた転写金型を使用する場合、部品基板９０に移植するには、この増大した剥離抵抗に対抗した剥離力が加えられるため、金属基板７０に密着したフォトレジスト３０のレジストパターンエッジが剥がれ易くなり、２〜３回の使用でレジスト剥離を生じ、転写金型が使用でき無くなるという問題を生じる。【０００８】
つぎに、電気鋳造による従来の腕時計の表示文字や針などの表示部品、小型のギア、バネ、パイプ、ダイヤグラム（圧力センサ）などの機械部品の製造について説明する。従来の各部品についても同様に、図８の工程で作製される。この場合も、ギア等の部品の種類によっては、金属基板７０と部品８０との接触面積が増大し、部品８０を移植する際の剥離における剥離抵抗が増大し、移植作業が困難となる。また、バネなどの場合は、互いの側壁の接触が長尺となるため、フォトレジスト３０の側壁との剥離抵抗が増大し、移植する際の剥離において、フォトレジスト３０のレジストパターンエッジが剥がれ易くなる。
【先行技術文献】
【特許文献】
【０００９】
【特許文献１】特開２００４−１５３５号公報
【特許文献２】特開２００４−２５７８６１号公報
【発明の概要】
【発明が解決しようとする課題】
【００１０】
本発明は、このような問題を解決するためになされたものであり、その目的は、電気鋳造により部品を形成するための、作業性が良く、耐久性に富んだ転写金型の製造方法、その転写金型、及びそれによる部品を提供することにある。
【課題を解決するための手段】
【００１１】
本発明の転写金型の製造方法は、電気鋳造による部品製造に使用する転写金型の製造方法であって、金属基板上に所望の部品パターンの反転パターンを形成し、反転パターンをマスクにして金属基板をエッチングし、所望の側壁角度を有する部品パターンを形成するステップと、反転パターンを熱処理するか、又は、反転パターンを取り去り、その取り去った場所に絶縁層を形成するステップと、を含むことを特徴とする。【００１２】
本発明の転写金型の製造方法は、上記転写金型の製造方法において、反転パターンを取り去り、その取り去った場所と形成された前記部品のパターンの側壁とに絶縁層を形成するステップ、を含むことを特徴とする。【００１３】
本願発明の転写金型の製造方法において、絶縁層の形成後に電気鋳造により作製される部品の剥離を容易にするための剥離層を被着形成するか、又は、熱処理により生成するステップ、を含むことを特徴とする。【００１４】
本発明の転写金型は、上記転写金型の製造方法により作製されたこと特徴とする。【００１５】
本発明の転写金型の製造方法は、電気鋳造による部品製造における転写金型の製造方法であって、切削手段を制御し、所望の側壁角度を有する部品パターンを金属基板に直接形成するステップと、形成された部品パターンを除く場所、又は、形成された部品パターンを除く場所と部品パターンの側壁とを、絶縁層で被覆するステップ、を含むことを特徴とする。【００１６】
本発明の転写マスクの製造方法は、上記転写金型の製造方法において、絶縁層を被覆するステップに続いて、電気鋳造により作製される部品の剥離を容易にするための剥離層を被着形成するか、又は、熱処理により生成するステップと、を含むことを特徴とする。【００１７】
本発明の転写金型の製造方法は、上記転写金型の製造方法において、部品パターンを金属基板に直接形成するステップに続いて、電気鋳造により作製される部品の剥離を容易にするための剥離層を熱処理により生成するステップと、形成された部品パターンを除く場所に絶縁層を形成するステップと、を含むことを特徴とする。【００１８】
本発明の転写金型は、上記転写金型の製造方法により作製されたことを特徴とする。【００１９】
本発明による部品は、上記転写金型により作製されたことを特徴とする。
【発明の効果】
【００２０】
本発明によれば、電気鋳造により部品を形成するための、作業性が良く、耐久性に富んだ転写金型とそれによる部品を提供することができる。
【図面の簡単な説明】
【００２１】
【図１】本発明の第１の実施例による転写金型の製造工程図。
【図２】本発明の第２の実施例による転写金型の製造工程図。
【図３】本発明の第３の実施例による転写金型の製造工程図。
【図４】本発明の第４の実施例による転写金型の製造工程図。
【図５】本発明の第５の実施例による転写金型の製造工程図。
【図６】本発明の第６の実施例による転写金型の製造工程図。
【図７】本発明による部品の製造工程図。
【図８】従来の転写金型で形成された部品構造図。
【発明を実施するための形態】
【実施例】
【００２２】
本発明による転写金型の製造工程について、図を用いて説明する。図１は、第１の実施例による転写金型の製造工程である。図１ａにおいて、金属基板１０上に塗布されたフォトレジスト３０に、所望の部品の反転パターンを有するフォトマスク４０を介して、矢印方向から露光が行われる。図１ｂは、露光された部品の反転パターンが、現像されて形成されたレジストパターン３０を示す。図１ｃにおいて、レジストパターン３０をマスクとして、ケミカルエッチング等により化学的に、又は、ビームエッチング等により物理的に加工条件が制御され、任意の側壁角度αを有するように所望の部品のパターンが形成される。【００２３】
続いて、レジストパターン３０を熱処理により硬化させ、絶縁層とするか、又は、レジストパターン３０を取り去り、その取り去った場所にＳｉＯ２等の絶縁層５０を形成する絶縁層処理を行ない、パターン以外の部分が電気的に絶縁されて、転写金型が完成する。この転写金型は、金属基板１０に所望の部品のパターンが刻印されて一体化されて形成された構造となっているため、パターンの剥離が生じることは無く、耐久性に富んだ転写金型となる。【００２４】
図２は、本発明の第２の実施例による転写金型の製造工程図である。図２ａ、図２ｂは、図１ａ、図１ｂと同様であるため説明を省略する。図２ｃにおいて、加工後、レジストパターン３０を取り去り、その取り去った場所と、形成された所望のパターンの側壁とにＳｉＯ２等の絶縁層５０を形成する絶縁層処理を行なって、転写金型を完成させる。【００２５】
図３は、本発明の第３の実施例による転写金型の製造工程図である。図３ａは、図１ｃと同様であるため説明を省略する。図３ｂにおいて、図３ａの加工側の全面に、電気鋳造により作製される部品の剥離を容易にするため、厚さ面に対し導電性を維持できる１Å〜１０００Åの厚さの金属酸化物（ＡｌＯｘ，ＴｉＯｘ等）、窒化物、又は有機物（レジスト）の剥離層６０を形成する剥離層処理を行い転写金型が完成する。この転写金型は、金型と作製される部品との接触面が全て剥離層６０で覆われているため、より一層、剥離作業性を向上させることが可能となる。【００２６】
図３ｃは、図２ｃと同様であるため説明を省略する。図３ｄにおいて、図３ｃの加工側の全面に、電気鋳造により作製される部品の剥離を容易にするため、厚さ面に対し導電性を維持できる１Å〜１０００Åの厚さの任意の金属酸化物（ＡｌＯｘ，ＴｉＯｘ等）、窒化物、又は有機物（レジスト）の剥離層６０をＣＶＤ法により化学的に又はスパッタ法により物理的に形成する剥離層処理を行い転写金型が完成する。この転写金型は、図３ｂの場合と同様に金型と作製される部品との接触面が全て剥離層で覆われているため、より一層、剥離作業性を向上させることが可能となる。【００２７】
図４は、本発明の第４の実施例による転写金型の製造工程図である。図４ａは、図１ｃと同様であるため説明を省略する。図４ｂにおいて、図４ａの絶縁層処理が終わると、続いて熱処理することにより、金属基板１０の加工面に形成される金属の酸化層を剥離層６０とする剥離層処理が行なわれ、転写金型が完成する。この転写金型は、金型と作製される部品との接触面が全て剥離層６０で覆われているため、作業性を向上させることが可能となる。【００２８】
図４ｃは、図２ｃと同様であるため説明を省略する。図４ｄにおいて、図４ｃの絶縁層処理が終わると、続いて熱処理することにより、金属基板１０の加工面に形成される金属の酸化層を剥離層６０とする剥離層処理が行なわれ、転写金型が完成する。この転写金型は、金型の金属面が剥離層６０で覆われているため、作業性を向上させることが可能となる。【００２９】
図５は、本発明の第５の実施例による転写金型の製造工程図である。図５ａにおいて、電気的なビーム又は機械的な切削工具による切削手段の加工条件が制御され、矢印方向から、任意の側壁角度αを有する部品の所望のパターンが、金属基板１０に直接形成される。図５ｂにおいて、形成されたパターンを除く場所に、図１ｃにおけると同様のＳｉＯ２等の絶縁層５０を形成する絶縁層処理が行なわれ、転写金型が完成する。さらに続いて、図３ｂにおける、剥離層処理を行い転写金型が完成しても良い。【００３０】
また、図５ｃにおいて、図２ｃにおけると同様に、加工後、レジストパターンを取り去り、その取り去った場所と、形成された所望のパターンの側壁とにＳｉＯ２等の絶縁層５０を形成する絶縁層処理を行ない、転写金型を完成させる。さらに続いて、図３ｄにおける、剥離層処理を行ない転写金型を完成させても良い。【００３１】
図６は、本発明の第６の実施例による転写金型の製造工程図である。図６ａにおいて、電気的なビーム又は機械的な切削工具による切削手段の加工条件が制御され、矢印方向から、任意の側壁角度αを有する部品の所望のパターンが、金属基板１０に直接刻印されて形成される。図６ｂにおいて、図４ｂ、図４ｄと同様の熱処理をして、金属基板１０に形成される金属の酸化膜を剥離層６０とする剥離層処理が行なわれる。図６ｃにおいて、図５ｂと同様のＳｉＯ２等の絶縁層５０を形成する絶縁層処理が行なわれ、転写金型が完成する。【００３２】
次に、本発明の転写金型を用いた部品の製造方法について説明する。図７は、本発明による部品の製造工程図である。図７ａにおいて、例えば図６ｃにおける転写金型に、電鋳により所望の金属（Ａｇ、Ｃｕ、Ｎｉ等）を電着し、部品９５を形成する。図７ｂにおいて、電鋳により転写形成された部品９５は、図８ｂの場合と同様に、接着剤８５を介して部品基板９０に移植するか、または、グリーンシート９８により移植し、グリーンシート９８は熱処理されて硬化される。グリーンシート９８による移植の場合は、硬化前は部品９５が埋め込まれる程度に柔らかいため、接着剤８５を必要としない。このようにして、任意の側壁角度αを有する形状の部品９５が、電鋳により形成され基板９７、又はグリーンシート９８に、繰り返し移植されて、それぞれの用途に用いることができる。【００３３】
金属基板１０は、ＳＵＳ、Ｎｉ、Ｃｕなどの金属板であっても良い。部品９５の電鋳材料は、Ａｇ、Ｃｕ、Ｎｉ、Ａｕ、Ｓｎ、Ｐｂ、Ｆｅ、Ｃｒ、Ｐｔ、Ｐｄおよびこれらの合金であっても良い。また、剥離層６０は、金属酸化物（ＦｅＯｘ、ＮｉＯｘ、ＡｌＯｘ、ＴｉＯｘ、ＣｒＯｘ、ＣｕＯｘ、ＮｂＯｘ、ＶＯｘ、ＷＯ）と窒化物と有機レジストのいずれかであって、膜厚は、トンネル電流が流れる厚さ（例えば、１〜１０００Å）であれば良い。【００３４】
以上説明したように本発明によれば、作業性が良く、耐久性に富んだ転写及びそれによる部品を提供することができる。
【符号の説明】
【００３５】
１０  金属基板
３０  フォトレジスト
４０  フォトマスク
５０  絶縁層
６０  剥離層
８０  部品
８５  接着剤
９０  部品基板
９５  部品
９８  グリーンシート
α  側壁の傾斜角
β  側壁の傾斜角
【図１】
2013072954.tif 000003
【図２】
2013072954.tif 000004
【図３】
2013072954.tif 000005
【図４】
2013072954.tif 000006
【図５】
2013072954.tif 000007
【図６】
2013072954.tif 000008
【図７】
2013072954.tif 000009
【図８】
2013072954.tif 000010
【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
電気鋳造による部品製造に使用する転写金型の製造方法であって、
金属基板上に所望の部品パターンの反転パターンを形成し、前記反転パターンをマスクにして前記金属基板をエッチングし、所望の側壁角度を有する部品パターンを形成するステップと、
前記反転パターンを取り去り、その取り去った場所のみに絶縁層を形成するステップと、を含むことを特徴とする転写金型の製造方法。
【請求項２】
請求項１に記載の転写金型の製造方法において、前記反転パターンを取り去り、その取り去った場所と形成された前記部品パターンの側壁のみに絶縁層を形成するステップ、を含むことを特徴とする転写金型の製造方法。
【請求項３】
請求項１又は請求項２に記載の転写金型の製造方法において、前記絶縁層の形成後に電気鋳造により作製される部品の剥離を容易にするための剥離層を被着形成するか、又は、熱処理により生成するステップ、を含むことを特徴とする転写金型の製造方法。
【請求項４】
請求項１乃至請求項３のいずれかに記載の転写金型の製造方法により作製されたことを特徴とする転写金型。
【請求項５】
電気鋳造による部品製造における転写金型の製造方法であって、
切削手段を制御し、所望の側壁角度を有する部品パターンを金属基板に直接形成するステップと、
形成された前記部品パターンを除く場所、又は、前記形成された前記部品パターンを除く場所と前記部品パターンの側壁とを、絶縁層で被覆するステップ、を含むことを特徴とする転写金型の製造方法。
【請求項６】
請求項５に記載の転写金型の製造方法において、
前記絶縁層を被覆するステップに続いて、電気鋳造により作製される部品の剥離を容易にするための剥離層を被着形成するか、又は、熱処理により生成するステップと、を含むことを特徴とする転写金型の製造方法。
【請求項７】
請求項５に記載の転写金型の製造方法において、
前記部品パターンを金属基板に直接形成するステップに続いて、電気鋳造により作製される部品の剥離を容易にするための剥離層を熱処理により生成するステップと、形成された前記部品パターンを除く場所に絶縁層を形成するステップと、を含むことを特徴とする転写金型の製造方法。
【請求項８】
請求項５乃至７のいずれかに記載の転写金型の製造方法により作製されたことを特徴とする転写金型。
【請求項９】
請求項４又は請求項８に記載の転写金型により作製されたことを特徴とする部品。
【手続補正書】
【提出日】平成24年4月12日(2012.4.12)
【手続補正１】
【補正対象書類名】特許請求の範囲
【補正対象項目名】全文
【補正方法】変更
【補正の内容】
【特許請求の範囲】
【請求項１】
電気鋳造による部品製造に使用する転写金型の製造方法であって、
金属基板上に所望の部品パターンの反転パターンを形成し、前記反転パターンをマスクにして前記金属基板をエッチングし、所望の側壁角度を有する部品パターンを形成するステップと、
前記反転パターンを取り去り、その取り去った場所のみに絶縁層を形成するステップと、を含むことを特徴とする転写金型の製造方法。
【請求項２】
請求項１に記載の転写金型の製造方法において、前記反転パターンを取り去り、その取り去った場所と形成された前記部品パターンの側壁のみに絶縁層を形成するステップ、を含むことを特徴とする転写金型の製造方法。
【請求項３】
請求項１又は請求項２に記載の転写金型の製造方法において、前記絶縁層の形成後に電気鋳造により作製される部品の剥離を容易にするための剥離層を被着形成するか、又は、熱処理により生成するステップ、を含むことを特徴とする転写金型の製造方法。
【請求項４】
請求項１乃至請求項３のいずれかに記載の転写金型の製造方法により作製されたことを特徴とする転写金型。
【請求項５】
電気鋳造による部品製造における転写金型の製造方法であって、
切削手段を制御し、所望の側壁角度を有する部品パターンを金属基板に直接形成するステップと、
形成された前記部品パターンを除く場所、又は、前記形成された前記部品パターンを除く場所と前記部品パターンの側壁とを、絶縁層で被覆するステップ、を含むことを特徴とする転写金型の製造方法。
【請求項６】
請求項５に記載の転写金型の製造方法において、
前記絶縁層を被覆するステップに続いて、電気鋳造により作製される部品の剥離を容易にするための剥離層を被着形成するか、又は、熱処理により生成するステップと、を含むことを特徴とする転写金型の製造方法。
【請求項７】
請求項５に記載の転写金型の製造方法において、
前記部品パターンを金属基板に直接形成するステップに続いて、電気鋳造により作製される部品の剥離を容易にするための剥離層を熱処理により生成するステップと、形成された前記部品パターンを除く場所に絶縁層を形成するステップと、を含むことを特徴とする転写金型の製造方法。
【請求項８】
請求項５乃至７のいずれかに記載の転写金型の製造方法により作製されたことを特徴とする転写金型。
【請求項９】
請求項４又は請求項８に記載の転写金型により作製されたことを特徴とする部品。
【手続補正書】
【提出日】平成24年6月8日(2012.6.8)
【手続補正１】
【補正対象書類名】特許請求の範囲
【補正対象項目名】全文
【補正方法】変更
【補正の内容】
【特許請求の範囲】
【請求項１】
電気鋳造による部品製造に使用する転写金型の製造方法であって、
金属基板上に所望の部品パターンの反転パターンを形成し、前記反転パターンをマスクにして前記金属基板をエッチングし、所望の側壁角度を有する部品パターンを前記金属基板に食刻して形成するステップと、
前記反転パターンを取り去り、その取り去った場所に絶縁層を形成するステップと、を含むことを特徴とする転写金型の製造方法。
【請求項２】
電気鋳造による部品製造に使用する転写金型の製造方法であって、
金属基板上に所望の部品パターンの反転パターンを形成し、前記反転パターンをマスクにして前記金属基板をエッチングし、所望の側壁角度を有する部品パターンを前記金属基板に食刻して形成するステップと、
前記反転パターンを取り去り、その取り去った場所と形成された前記部品パターンの側壁に絶縁層を形成するステップ、を含むことを特徴とする転写金型の製造方法。
【請求項３】
請求項１又は請求項２に記載の転写金型の製造方法において、前記絶縁層の形成後に電気鋳造により作製される部品の剥離を容易にするための剥離層を被着形成するか、又は、熱処理により生成するステップ、を含むことを特徴とする転写金型の製造方法。
【請求項４】
請求項１乃至請求項３のいずれかに記載の転写金型の製造方法により作製されたことを特徴とする転写金型。
【請求項５】
電気鋳造による部品製造における転写金型の製造方法であって、
切削手段を制御し、所望の側壁角度を有する部品パターンを金属基板に直接形成するステップと、
形成された前記部品パターンを除く場所、又は、前記形成された前記部品パターンを除く場所と前記部品パターンの側壁とを、絶縁層で被覆するステップ、を含むことを特徴とする転写金型の製造方法。
【請求項６】
請求項５に記載の転写金型の製造方法において、
前記絶縁層を被覆するステップに続いて、電気鋳造により作製される部品の剥離を容易にするための剥離層を被着形成するか、又は、熱処理により生成するステップと、を含むことを特徴とする転写金型の製造方法。
【請求項７】
請求項５に記載の転写金型の製造方法において、
前記部品パターンを金属基板に直接形成するステップに続いて、電気鋳造により作製される部品の剥離を容易にするための剥離層を熱処理により生成するステップと、形成された前記部品パターンを除く場所に絶縁層を形成するステップと、を含むことを特徴とする転写金型の製造方法。
【請求項８】
請求項５乃至７のいずれかに記載の転写金型の製造方法により作製されたことを特徴とする転写金型。
【請求項９】
請求項４又は請求項８に記載の転写金型により作製されたことを特徴とする部品。
【手続補正２】
【補正対象書類名】明細書
【補正対象項目名】００１１
【補正方法】変更
【補正の内容】
【００１１】
本発明の転写金型の製造方法は、電気鋳造による部品製造に使用する転写金型の製造方法であって、金属基板上に所望の部品パターンの反転パターンを形成し、反転パターンをマスクにして金属基板をエッチングし、所望の側壁角度を有する部品パターンを金属基板に食刻して形成するステップと、反転パターンを取り去り、その取り去った場所に絶縁層を形成するステップと、を含むことを特徴とする。
【手続補正３】
【補正対象書類名】明細書
【補正対象項目名】００１２
【補正方法】変更
【補正の内容】
【００１２】
本発明の転写金型の製造方法は、電気鋳造による部品製造に使用する転写金型の製造方法であって、金属基板上に所望の部品パターンの反転パターンを形成し、反転パターンをマスクにして金属基板をエッチングし、所望の側壁角度を有する部品パターンを金属基板に食刻して形成するステップと、反転パターンを取り去り、その取り去った場所と形成された前記部品パターンの側壁に絶縁層を形成するステップ、を含むことを特徴とする。
【手続補正書】
【提出日】平成24年7月26日(2012.7.26)
【手続補正１】
【補正対象書類名】特許請求の範囲
【補正対象項目名】全文
【補正方法】変更
【補正の内容】
【特許請求の範囲】
【請求項１】
電気鋳造による部品製造に使用する転写金型の製造方法であって、
金属基板上に所望の部品パターンの反転パターンを形成し、前記反転パターンをマスクにして前記金属基板をエッチングし、所望の側壁角度を有する部品パターンを前記金属基板に食刻して形成するステップと、
前記反転パターンを取り去り、その取り去った場所に絶縁層を形成するステップと、を含むことを特徴とする転写金型の製造方法。
【請求項２】
電気鋳造による部品製造に使用する転写金型の製造方法であって、
金属基板上に所望の部品パターンの反転パターンを形成し、前記反転パターンをマスクにして前記金属基板をエッチングし、所望の側壁角度を有する部品パターンを前記金属基板に食刻して形成するステップと、
前記反転パターンを取り去り、その取り去った場所と形成された前記部品パターンの側壁に絶縁層を形成するステップ、を含むことを特徴とする転写金型の製造方法。
【請求項３】
請求項１又は請求項２に記載の転写金型の製造方法において、前記絶縁層の形成後に電気鋳造により作製される部品の剥離を容易にするための剥離層を被着形成するか、又は、熱処理により生成するステップ、を含むことを特徴とする転写金型の製造方法。
【請求項４】
請求項１乃至請求項３のいずれかに記載の転写金型の製造方法により作製されたことを特徴とする転写金型。
【請求項５】
請求項４に記載の転写金型により作製されたことを特徴とする部品。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【国際調査報告】
2013072954.tif 000011
2013072954.tif 000012
2013072954.tif 000013
2013072954.tif 000014